СПОСОБЫ ФОРМИРОВАНИЯ АКТИВИРОВАННОГО УГЛЕРОДА
METHODS OF FORMING ACTIVATED CARBON

СВЯЗАННЫЕ ЗАЯВКИ
[0001] Это заявка испрашивает преимущество приоритета заявки США №60/901850, поданной 14 февраля 2007 г., имеющей название "Мезопористый Множественно Активированный Углерод," заявки США №60/961432, поданной 20 июля 2007 г., имеющей название "Обработанный Активированный Углерод," заявки США №60/961320, поданной 20 июля 2007 г., имеющей название "Последовательно Активированный Углерод", и заявки США №61/005587, поданной 6 декабря 2007 г., имеющей название "Комбинированный Активированный Углерод."
ТЕХНИЧЕСКАЯ ОБЛАСТЬ
[0002] Настоящее изобретение относится к активированному углероду и способам его получения. Активированный углерод может использоваться в любых устройствах, которые могут содержать активированные углеродные материалы, включая, но не ограничено, различными электрохимическими устройствами (например, конденсаторами, батареями, топливными элементами и т.п.), водородными накопительными устройствами, устройствами фильтрации, каталитическими подложками и т.п.
УРОВЕНЬ ТЕХНИКИ
[0003] Во многих появляющихся технологиях, таких как электрические транспортные средства и их гибриды, существует потребность в конденсаторах как с высокой энергией, так и с высокими удельными мощностями. Большое исследование было посвящено этой области, но для многих практических применений, таких как гибридные электрические транспортные средства, силовые транспортные средства с топливными элементами и электрические энергетические системы, современная технология является незначительной или недопустимой при осуществлении и слишком высокой по стоимости. См. DOE Progress Report for Energy Storages and Development fy2005 (январь 2006) и Utility Scale Electricity Storage by Gyuk, manager of the Energy Storage Research Program, DOE (speaker 4, slides 13-15, Advanced Capacitors World Summit 2006).
[0004] Электрохимические двухслойные конденсаторы (EDLCs, форма электрохимического конденсатора, названная ультраконденсатором, иногда также называемая суперконденсатором), - один тип конденсаторной технологии, которая была изучена для таких применений. Конструкции электрохимических двухслойных конденсаторов основаны на очень больших областях поверхности электрода, которые обычно изготавливают из окисей металлов "с шероховатостями наномасштаба" или активированного углерода, нанесенного на коллектор тока, изготовленный из хорошего проводника, типа алюминиевой или медной фольги, для накопления заряда физическим разделением ионов от проводящего электролита в область, известную как слой Гельмгольца, который формируется непосредственно смежно с поверхностью электрода (см. патент США №3288641). В EDLC нет никакого особого физического диэлектрика. Тем не менее, емкость все еще основана на физическом разделении заряда поперек электрического поля. Электроды на каждой стороне элемента и отделенные пористой мембранной накапливают идентичные, но противоположные ионные заряды на своих поверхностях в пределах двойного слоя, с раствором электролита, в действительности становящимся противоположной пластиной обычного конденсатора для обоих электродов.
2
2
th
[0005] Общепринято, что внутренние размеры пор углерода EDLC должны быть, по крайней мере, приблизительно 2 нм для водного электролита или, по крайней мере, приблизительно 3 нм для органического электролита, чтобы разместить сольватные оболочки соответствующих ионов электролита для того, чтобы поры вносили свою поверхность в двухслойную емкость Гельмгольца (см. J. Electrochem. Soc. 148 (8): А910-А914 (2001) и Electrochem. и Solid State Letters 8 (7): A357-A360 (2005). Внутренние поры также должны быть доступными с внешней поверхности частиц для подвергания воздействию электролита и смачивания, вместо просеивания. Чем более полная доступная поверхность, тем лучше. Обычный активированный углерод, используемый в устройствах ELDC, имеет много электрохимически бесполезных микропор (то есть ниже 2 нм, согласно определению IUPAC). В высокоактивизированном электрохимическом углероде, о котором сообщается в литературе, полная используемая поверхность, как обычно полагают, составляет от 10% (см. патент США №6491789) до 20% (см. патент США №6737445). Типичная пропорция мезопор в коммерческих электроуглеродах может располагаться от низкой в 5% до высокой в 22% мезопор с DFT поверхностями в пределах от приблизительно 1300 м/г до приблизительно 1900 м/г (см. Walmet (MeadWestvaco), Proceedings of the 16 International Seminar on DLC (ISDLC): 139-140 (2006).
th
[0006] Предприняты несколько альтернативных подходов к созданию углерода с высокой используемой поверхностью подходящего для EDLC устройств, использующих органические электролиты с их желательными более высокими рабочими напряжениями. Они включают необычные предшественники углерода (например, патент США №6660583), новые режимы карбонизирования (например, опубликованная патентная заявка США №2005/0207961), новые физические режимы активации, длящиеся много часов или даже дней (например, упомянутые Norit Nederland BV - a major activated carbon supplier - in Proceedings of 16 ISDLC: 95 (2006) as "stream activation at 800-100°C" with residence time in the kiln "from several hours to several days"), новые химические режимы активации (например, патент США №5877935), углеродные аэрогели (например, патент США №5626977, патент США №5898564), различные матричные способы (например, патент США №6297293, опубликованная патентная заявка США 2004/0091415, патент США №6737445), карбид - производный углерод (например, РСТ/ЕЕ2005/000007, опубликованная патентная заявка США №2006/0165584) и углеродные нанотрубки (например, патент США №6491789 и патент США №6934144) или эквиваленты (например, опубликованная патентная заявка США 2005/0025974). Каждый из этих подходов имеет существенные ограничения. Заявка одного из этих изобретателей (PCT/US 2007/004182, испрашиваемый приоритет согласно заявке США №60/773538, поданной 15 февраля 2006) анализирует эти ограничения и раскрывает новый способ создания улучшенного мезопористого углерода из любого подходящего предшественника при помощи каталитических наночастиц.
[0007] Для применений, включающих электрохимические конденсаторы, гибридные устройства конденсатора/батареи, такие как Fuji Heavy industries LiC, и асимметричные батареи, желательно точно спроектировать мезопористый углерод по требованиям устройства (плотность энергии, плотность мощности, система электролита), соответственно регулируя получаемую мезопористость.
[0008] Несмотря на то, что поверхностная область, созданная внутренней пористостью, важна для фильтрационных углеродов, предшествующий уровень техники не уделяет внимания эффекту внешней поверхности. Истинная внешняя поверхность особенно важна для удельной емкости из-за просеивающей микропористости. Увеличение истинной внешней поверхности для любого данного геометрического объекта по определению означает увеличение шероховатости. Внешняя поверхность активированной частицы углерода или волокна по определению доступна для электролита, несмотря на то, что существенная часть внутренней поверхности поры вероятно не доступна из-за просеивания микропор (см. PCT/US 2007/004182). Обсуждение истинной внешней поверхности активированного углерода фактически отсутствует в научной литературе по электроуглероду, так как традиционно она, как думали, очень мала по сравнению с внутренней поверхностью пор активированного углерода. Два из трех известных исключений страдают от методологических недостатков.
[0009] Во-первых, в Electrochimica Acta 41 (10): 1633-1639 (1996) Shi предполагал, что все мезопоры были внешними. Это легко опровергается (см., например, Chem. Mater. 8: 454-462 (1996), J. Electrochem. Soc. 149 (7): A855-A861 (2002), и Electrochem. and Solid State Letters (10): A214-A217 (2003). Кроме того, определенные результаты, которые Shi получил, используя это само предположение, он не мог полностью объяснить. Экстраполяции из них могут быть проблематичными (см. Carbon 43:1303-1310 (2005).
2
2
2
2
2
2
[0010] Во-вторых, в J. Power Sources 154: 314-320 (2006) Stóckli попытался с частичным успехом дать иное толкование использованного Shi многомерного статистического анализа на различном типовом наборе активированного углерода. Stockli предположил, что внешняя поверхность, измеренная с использованием метода Brunauer, Emmett и Teller (BET), была получена относительно "непористой" газовой сажи. Однако, было показано, что, в то время как BET поверхность по отношению к Vulcan XC 72 газовой саже составляла приблизительно 254 м/г (указ. изготовителя), в пределах от 259 м/г BET в J. Power Sources 154: 314-320 (2006) до 240 м/г BET в Carbon 43: 1303-1310 (2005), поверхность, измеренная Теорией функциональной плотности (DFT) в этих статьях составляла только 132 м/г и 119 м/г, соответственно. Теоретическая геометрическая поверхность случайной упаковки совершенно твердых идентичных сфер (использующая предел упаковки 0,635 Бернальа, для технических требований D50 30 нм и 1.80 г/сс изготовителя Vulcan XC 72) составляет 111 м/г - разумно близко к оценке DFT. Поэтому BET поверхность газовой сажи производит ошибки фактором приблизительно 2. Не желая ограничиваться теорией, это, по всей видимости, происходит из-за капиллярного уплотнения в мезопористых пустотах между наносферами. См. Condon, Surface Area and Porosity Determination by Physiosorption, (1998) стр.160-169, и Adsorbtion 4:187-196 (1998). Поэтому сравнительные BET оценки внешней поверхности - ожидаемые. Статистически полученные коэффициенты вклада внешней поверхности составляют только от 0,124 (уравнение 5) до 0,134 (уравнение 10) для меньшей внешней поверхности, против более высоких коэффициентов вклада, по крайней мере, от 17,7 (уравнение 5) до 17,4 (уравнение 10) для намного большей внутренней поверхности. В действительности, ожидаемые внешние (под) оценки привели к многомерным уравнениям, показывающим, что большая часть емкости является результатом внутренних поверхностей в соответствии с обычным представлением.
th
19
4
[0011] В-третьих, в Proceedings of 16 ISDLC: (специальная последняя сессия, доступная в электронной версии, стр.18-20) (2006), Ikeda из Asahi Research Labs использовал F ядерный магнитный резонанс (ЯМР) аниона BF в карбонате пропилена, чтобы характеризовать местоположение углерода адсорбируемых анионов в работающем EDLC устройстве. Это было частью исследования добавок для улучшения низкотемпературной проводимости и пробивного противостоящего напряжения карбонат пропиленового растворителя. См. патент США №6879482. Эксперименты убедительно показывают, что, в зависимости от вероятности доступа к внутренней поверхности пор (указанной увеличением среднего размера пор), от ни одного до только приблизительно половины анионов (в очень больших средних размерах пор, больше чем 1,5 нм) внутренне адсорбированы. Анион - меньший из двух в тестируемой электролитической системе; больший катион имеет меньший доступ и поэтому кинетически контролируется. См., например, Carbon 40: 2613-2626 (2002). По крайней мере, половина анионов, и поэтому больше, чем половина кинетически контролируемых катионов, как показал ЯМР, адсорбируется на внешней поверхности. Это удивительно высокая величина по сравнению с обычными взглядами, но полностью совместима с информацией в PCT/US 2007/004182. Это прямое экспериментальное свидетельство значения внешней поверхности активированного углерода.
[0012] Истинная внешняя поверхность создает больше, чем половину полной удельной емкости в обычном активизированном углероде. Увеличение внешней поверхности увеличением шероховатости, поэтому важно для улучшения плотности энергии электроуглеродов.
0
th
[0013] Как прямое следствие значения внешней поверхности, непосредственно из Евклидовой геометрии следует, что меньшие частицы имеют большую внешнюю поверхность для данного объема/массы углерода. Как, пример, полезности меньших частиц карбид - производный углерод (CDCs) имеет удельную емкость настолько высокую, как 120-135 Ф/г, несмотря на наличие почти полностью микропористого распределения пор. CDCs обычно имеют плотное распределение размеров частиц приблизительно от 1-3 микронов (см., например, J. Power Sources 133: 320-328 (2004) и J. Power Sources 162: 1460-1466 (2006)) до приблизительно 6 микрон (см., например, Electrochem. и Solid State Letters 8 (7): A357-A360 (2005)). Они, следовательно, имеют самые высокие объемные удельные плотности энергии среди всего углерода (см., например, Proceedings of 15th ISDLC: 250 и 259 (2005)). В сравнении, коммерческие электроуглероды обычно имеют D5 приблизительно от 8 микрон, до четырех раз большие средние частицы и большую полную полидисперсию, с пропорционально меньшим количеством внешней поверхности в единицах объем/масса. См., например, патент США №6643119, и Proceedings of 16 ISDLC: 141 (2006)).
[0014] Выбранный способ активации углерода может воздействовать на шероховатость, и, таким образом, удельную емкость получаемого материала. Щелочная активация, как традиционно считают, обеспечивает лучшую удельную емкость, несмотря на то, что распределения размера пор и средние размеры пор получающихся материалов не существенно отличаются от других процессов активации. Например, патент США №5877935 описывает материал, в котором, по крайней мере, 40% пор составляют между 1 и 2 нм, т.е. представляют собой микропоры. Для детального анализа больших образцов активированного углерода см., например, Electrochemica Acta 41 (10): 1633-1639 (1996), J. Power Sources 74: 99-107 (1998), и J. Power Sources 154: 314-320 (2006). Не ограничиваясь теорией, одним из механизмов для увеличенной используемой поверхности от щелочной активации (несмотря на преобладание микропор) является увеличенная шероховатость. См., например, Фиг.1 в Carbon 40: 2613-2626 (2002), и фиг.2 с сопровождающим обсуждением на странице Е201 в J. Electrochem. Soc. 151 (6): Е199-Е205 (2004). Основываясь на увеличениях микронных масштабов этих отображенных активированных частиц углерода, имеет место, по крайней мере, некоторая шероховатость щелочной активации при относительно больших физических масштабах порядка сотен миллимикрон. Визуальные различия в шероховатости с различным временем активации и при различных температурах активации коррелированны с наблюдаемыми изменениями удельной емкости. Ни поверхность мезопор, ни объем мезопор, ни полная поверхность, ни увеличение среднего размера пор не коррелированы с наблюдаемыми изменениями удельной емкости.
th
[0015] Обычная физическая активация также обеспечивает шероховатость, хотя преимущественно в другом физическом масштабе. Расколотые индивидуальные подъединицы углерода, или маленькие их совокупности ниже 100 нм в измерении, были отображены DOE-FG-26-03NT41796 (Lehigh University 6/2005). Одинаково важным является травление молекулярного уровня индивидуальных подъединиц углерода (без, например, формирования частиц карбоната калия, как в щелочной активации), вызванное паром или углекислым газом. Это приводит к окислительной точечной коррозии внешней поверхности углерода в масштабе от 1 нм до приблизительно 10-15 нм, или до приблизительно измерения индивидуальных подъединиц углерода. См., например, Critical Reviews in Solid state and Mat. Sci. 30: 235-253 (2005). Такая активированная точечной коррозией поверхность углерода была отображена с использованием электронной микроскопии высокой разрешающей способности (HRTEM). См., например, Economy, Proceedings of 8 Polymers for Advanced Technology International Symposium, Budapest 11-14 Sept. 2005. Подобная окислительная точечная коррозия в том же самом размерном масштабе была непосредственно измерена с использованием атомной силовой микроскопии (AFM) на поверхности выращенного углеродного волокна (VGCF), обработанной паром. Обработка увеличивает шероховатость, больше чем в 17 раз по сравнению с необработанным VGCF. См. Carbon 37 (11): 1809-1816 (1999).
[0016] Исследователи предварительно пытались объединить процессы активации, но без успеха. Например, Carbon 45 (6): 1226-1233 (2007) сообщил о новой попытке улучшить мезопористость RP-20 (прежде указываемого ВР-20), стандартного электроуглерода (см., например, патент США №6643119), производимого Kuraray в Японии (в дальнейшем "Tartu Papery"). "Tartu Papery" рассматривает вторую активацию паром при высоких температурах в пределах от 950°С до 1150°С в течение 2,5 часов. При 1050°С эта вторая активация почти удвоила полный объем пор, более чем удвоила мезопористость и увеличила BET, как сообщалось, на 65%. Каждое из этих измерений желательно, и увеличения являются большими. Но неутешительный результат с работающими EDLC устройствами с двумя электродами, приведенный в Таблице 2 и на фиг.7 "Tartu Papery", состоял в том, что не было отмечено существенного улучшения удельной емкости углерода над RP-20 единственно.
2
meso
2
2
2
[0017] Другая предыдущая попытка (также сосредоточена на мезопористости, а не на шероховатости), которая объединила химическую и физическую активацию вместе в одной операции, не привела к получению лучшего материала. Тайваньская исследовательская группа опубликовала результаты одновременной химической KOH активации и физической активации углекислым газом. В Journal of Power Sources 159 (2): 1532-1542 (2006) (в дальнейшем "JPS 2006") были описаны результаты по фисташковому углю. В Electrochimica Acta 52 (7): 2498-2505 (2007) (в дальнейшем "ЕА2007") были описаны результаты по углю из фисташковой скорлупы. В обеих публикациях, неактивированный, но карбонизируемый уголь был смешан с равным весом (1:1) КОН, затем активирован в течение 60 минут при 780°С под инертным азотом. Традиционно, активация KOH под инертным N осуществлена на предварительно карбонизированном материале, как описано в патенте США №5877935 и патенте США №7214646. В 60-минутные интервалы обработки также вводился углекислый газ. Эта процедура привела к материалам, которые были активированы только KOH в течение 60 минут, и материалам, которые также имели одновременную активацию углекислым газом в течение периодов 15, 30 или 60 минут. Установленная цель этой процедуры в обеих публикациях состояла в том, чтобы увеличить пропорцию мезопор, так как "активация KOH главным образом используется для травления древесного угля с целью формирования микропор", и "V прямо пропорционален времени газификации CO." Самая высокая удельная емкость, о которой сообщалось для этой объединенной активации в любой публикации, составляла 197 Ф/г с использованием серной кислоты как электролита. Посредством сравнения, коммерческая характеристика для простого стандартного Kuraray RP (ВР) 15 - удельная емкость 236 Ф/г в серной кислоте. Обе публикации также обнаружили необычный и неутешительный результат, что емкость фактически уменьшалась с увеличением времени активации CO, несмотря на существенные увеличения полной BET поверхности и мезопористости. JPS 2006 явно считал результаты неправильными и связанными с окислительно-восстановительной псевдоемкостью. ЕА 2007 содержала подобное обсуждение. Обе публикации продолжают обсуждать потенциальную полноценность более длительной одновременная активации CO при частичном удалении этих предполагаемых поверхностных функциональных групп, так как они могут увеличить удельное сопротивление и могут привести к нежелательно высокой саморазгрузке. Однако, специалисту отрасли понятно, что постоянные текущие участки разгрузки-загрузки фиг.6 JPS 2006 являются линейными (кроме около максимального напряжения, где циклические вольтаммограммы также показывают окислительно-восстановительный пик, относящийся к распаду электролита) так, что вовлечено немного окислительно-восстановительной псевдоемкости. Скорее снижение может быть приписано ухудшению поверхностной шероховатости при увеличении продолжительности параллельной активации. Подобные снижения могут привести к выводу об увеличении одной активации КОН. См. Carbon 40: 2616-2626 (2002) и J. Electrochem. Soc. 151: E199-E205 (2004).
[0018] Другое соображение по углероду - химическая чистота. В некоторых критических применениях фильтрации, например фармацевтических, углеродные примеси могут нежелательно выщелачиваться в фильтрат. Поэтому, обычно, активированный углерод продается, по крайней мере, двух сортов, как Активированный и Вымытый Кислотой, чтобы удалить примеси. Традиционно полагали, что остаточные ионно-металлические примеси могут нежелательно вводить фарадические электрохимические окислительно-восстановительные механизмы, таким образом увеличивая саморазгрузку и уменьшая сохраненный заряд в течение долгого времени. См., например, Fujino et al. в Proceedings of 15th International Seminar on Double Layer Capacitors, стр.79-80 (2005). Обычное средство для удаления таких электрохимических примесей - кислотное промывание. См., например, J. Electrochem. Soc. 149 (7) A855-A861 (2002).
th
[0019] Другой выбор состоит в том, чтобы использовать очищенные предшественники. См., например, опубликованную патентную заявку США №2005/0207962 (для очищенных предшественников углеводов, например очищенной сахарозы), или патент США №6660583 (для химически очищенного синтетического предшественника нефтяного пека). Очищенные предшественники, такие как сахар или производные нефти, часто получают в форме большой массы. Меньшие частицы увеличивают относительную внешнюю поверхность. Чтобы достичь меньших размеров частиц, пригодных к употреблению, объемный материал должен размалываться до желаемого результирующего распределения размера частиц. Это традиционно осуществляется после активации для удобства обработки материала и по причинам стоимости. См., например, патент США №7214646. Эта практика приводит к получению частиц, имеющих внешние дробленые поверхности (размолотые фрагменты первичных больших активированных частиц) с меньшей величиной шероховатости, чем активированная внешняя поверхность. Для сравнения поверхностных изображений с высокой разрешающей способностью, см., например, Economy, Proceedings of 8Polymers for Advanced Technology International Symposium, Будапешт 11-14 сентября 2005.
КРАТКОЕ ИЗЛОЖЕНИЕ СУЩНОСТИ ИЗОБРЕТЕНИЯ
[0020] Объем настоящего изобретения определен исключительно в соответствии с приложенной формулой, и ни в коей мере не затрагивается утверждениями этого краткого описания.
[0021] Существует потребность в способе получения активированного углерода с высокой плотностью энергии. Есть также потребность в материалах предшественников, которые приведут к активированному углероду с высокой плотностью энергии. Есть дальнейшая потребность в улучшенном управлении формированием мезопор в углероде катализирующими наночастицами.
[0022] Таким образом, согласно одному воплощению представлен способ формирования активированного углерода. Материал предшественника углерода покрывают химическим раствором на основе фосфора для формирования материала с покрытием, и материал с покрытием физически активируют, чтобы сформировать активированный углерод.
[0023] В другом воплощении обеспечивается способ формирования активированного углерода. Незрелый предшественник углерода покрывают химическим раствором, который химически реагирует с углеродом, чтобы сформировать углеродный материал с покрытием. Незрелый углеродный материал с покрытием карбонизируют. Углеродный материал с покрытием физически активируют в течение, по крайней мере, части операции карбонизирования, чтобы сформировать активированный углерод.
[0024] В еще одном воплощении представлен способ формирования активированного углерода. Размолотые частицы формируют, размалывая углеродный материал до заранее определенного размера частиц до активации. Размолотые частицы затем активируют, формируя активированные частицы углерода.
[0025] В другом воплощении раскрыт способ формирования активированного углерода. Обеспечивают углерод, который является или углеродом или предшественником углерода с покрытием. Если углерод - предшественник углерода, предшественник карбонизируют, чтобы сформировать углерод. Углерод затем каталитически активируют в воздухе и инертном газе, чтобы сформировать каталитически активированный углерод. Масса каталитически активированного углерода ниже, чем масса углерода. Активированный углерод формируют физическим активированием каталитически активированного углерода паром или в углекислом газе. Масса активированного углерода ниже, чем масса каталитически активированного углерода. Более того, активированный углерод является мезопористым.
[0026] В еще одном воплощении раскрыт способ формирования активированного углерода. В способе предварительно первый активированный углерод активируют, чтобы сформировать второй активированный углерод, при этом емкость второго активированного углерода, по крайней мере, на 20% больше, чем емкость первого активированного углерода.
[0027] В другом воплощении раскрыт способ формирования активированного углерода. В способе предварительно химически активированный углерод физически активируют, чтобы сформировать второй активированный углерод, в котором емкость второго активированного углерода - по крайней мере, 80 Ф/г.
КРАТКОЕ ОПИСАНИЕ ЧЕРТЕЖЕЙ
[0028] Фиг.1 - изображение, показывающие распределение размера пор активированного углерода мезопористого строения согласно Примеру 1.
[0029] Фиг.2 - изображение, показывающие совокупное распределение размера пор активизированного углерода мезопористого строения согласно Примеру 1.
[0030] Фиг.3 - изображение, показывающие циклическую вольтаммограмму структуры активизированного углерода согласно Примеру 1 по сравнению с эквивалентным активированным углеродом согласно Сравнительному Примеру 2.
[0031] Фиг.4 - изображение, показывающие циклическую вольтаммограмму структуры активизированного углерода согласно Примеру 2.
[0032] Фиг.5 - изображение структуры заряда/разряда постоянного тока активированного углерода согласно Примеру 2.
[0033] Фиг.6 - изображение, показывающее циклические вольтаммограммы при изменяющихся частотах сканирования структуры активизированного углерода согласно Примеру 2.
[0034] Фиг.7 - изображение, показывающее сравнение циклических вольтаммограмм между единожды активированным углеродом и последовательно активированным углеродом.
[0035] Фиг.8 - изображение, показывающее сравнение циклических вольтаммограмм между последовательно активированными углеродами.
[0036] Фиг.9 - изображение, показывающее сравнение циклических вольтаммограмм между последовательно активированными углеродами при различных температурах обработки.
[0037] Фиг.10 - изображение, показывающее циклическую вольтаммограмму последовательно активированных углеродов.
[0038] Фиг.11 - изображение, показывающее распределение размеров частиц активированного углерода до размалывания.
[0039] Фиг.12 - изображение, показывающее распределение размеров частиц активированного углерода до и после размалывания.
[0040] Фиг.13 - изображение, показывающее сравнение циклических вольтаммограмм между активированными углеродами до и после размалывания.
[0041] Фиг.14 - изображение, показывающее распределение размеров частиц углерода после размалывания.
[0042] Фиг.15 - изображение, показывающее распределение размеров частиц углерода после размалывания.
[0043] Фиг.16 - изображение, показывающее сравнение между циклическими вольтаммограммами углерода фиг.14 и 15 после активации.
[0044] Фиг.17 содержит фотоизображения, показывающие характеристики шероховатости поверхности, каталитически вытравленные в углеродном волокне, использующее покрытие ацетилацетонатами металла, с последующей активацией воздухом и инертным газом, или паровой активацией.
[0045] Фиг.18 содержит фотоизображения, показывающие характеристики шероховатости поверхности, каталитически вытравленные в углеродном волокне, использующем покрытие ацетилацетонатами металлов, с последующей активацией воздухом и инертным газом.
[0046] Фиг.19 содержит фотоизображения, показывающие характеристики шероховатости поверхности, каталитически вытравленные в углеродном волокне, использующем покрытие ацетилацетонатами металла, с последующей активацией воздухом и инертным газом, и затем паровой активацией.
ДЕТАЛЬНОЕ ОПИСАНИЕ ИЗОБРЕТЕНИЯ
[0047] Усовершенствованные способы получения активированного углерода обнаружены и описаны здесь. Усовершенствованные способы сосредотачиваются на нескольких аспектах подготовки активированного углерода, включая выбор предшественника, размалывание предшественника, управление мезопористостью, составную активацию, использующую каталитическое покрытие, и многоступенчатые способы активации. Специалистам отрасли понятно, что активированный углерод с увеличенной шероховатостью, мезопористостью, плотностью энергии и/или плотностью мощности может быть получен с использованием одного или более воплощений, описанных здесь, или комбинаций частей раскрытых воплощений.
[0048] Определения
[0049] Термин "шероховатость", используемый со ссылкой на углерод, относится к различию между фактической поверхностной областью и теоретической геометрической областью в соответствии с определением в IUPAC Compendium of Chemical Terminology, 2-ое издание (1997). Например, рабочая сторона листа обычной наждачной бумаги имеет существенно более высокую шероховатость, чем бумажная сторона.
[0050] Термин "частица", используемый со ссылкой на предшественников и активированный углерод, относится к распределению материалов традиционно приблизительно от 1 микрона до более, чем 100 микронов в диаметре. Такие частицы могут быть традиционно получены до и/или после физической или химической активации, как описано, например, в патенте США №5877935, патенте США №6643119 и патенте США №7214646.
[0051] Фраза "волокно", используемая со ссылкой на полимеры и углерод, относится к волокнистому материалу тонкого диаметра, такого как диаметр меньше, чем приблизительно 20 микрон, и предпочтительно меньше, чем приблизительно 10 микрон. Такие волокна могут быть получены с использованием обычных процессов растворения или прядения с плавлением или нетрадиционных процессов прядения, таких как электропрядение. Такие волокна, когда фрагментированы на короткие части (как с обычным "размолотым" углеродным волокном приблизительно длиной в 150 микрон с характеристическими отношениями 15-30 из волокна диаметром обычно, по крайней мере, 7 микрон), как здесь используется, также включают "частицы".
[0052] Термин "большая масса", используемый со ссылкой на размер материала предшественника, относится к материалу, который является слишком большим, чтобы быть коммерчески полезным в конденсаторах. Материалы с D50 больше, чем 30 микрон, как полагают, являются материалом предшественника "большой массы".
[0053] Термин "размалывание", используемый со ссылкой на создание распределения размера частиц, относится к любому процессу, используемому для того, чтобы получать более тонкие порошки из более грубых материалов предшественника, типа шарового размалывания, струйного размалывания и т.п. Много процессов размалывания известно из уровня техники и могут здесь использоваться.
[0054] Термин "мезопористый", когда используется со ссылкой на углерод, описывает распределение размеров пор, где, по крайней мере, приблизительно 20% полного объема пор имеют размер приблизительно от 2 нм до приблизительно 50 нм в соответствии со стандартным определением IUPAC.
[0055] Фраза "каталитически активированный", когда используется со ссылкой на углерод, относится к его пористой поверхности, в которой мезопоры были сформированы от внешней поверхности углеродной частицы или волокна к внутреннему пространству процессом каталитически управляемой дифференциальной активацией (например, травлением). В некоторых воплощениях частицы металла и/или окиси металла выбранного среднего размера служат подходящими катализаторами, и, по крайней мере, часть окисей металлов остается в или на углероде после процесса активации.
[0056] Фраза "наночастица", когда используется со ссылкой на каталитические частицы, означает материал нанодиапазона со средним диаметром частицы, больше чем 2 нм и меньше чем 50 нм.
[0057] Составная Активация Углерода, Использующая Реактивное Химическое Покрытие
[0058] В одном воплощении усовершенствование способа получения активированного углерода включает покрытие предшественника химическим соединением, которое химически реагирует с углеродом и вызывает пористость при высокотемпературной активации в инертном газе, с последующей второй активацией, использующей травильный газ при высокой температуре.
[0059] Диаметр волокна предшественника, и, таким образом, его внешние/внутренние пропорции, определены самим волокном непосредственно до активации. Волокнистые предшественники имеют дополнительное преимущество легкого размалывания до оптимальных характерных отношений для плотности мощности электрода, как раскрыто в PCT/US 2005/033178 и опубликованной патентной заявке США №2007/0178310. Процессы размалывания/просеивания волокна могут быть весьма точными, так как волокно уже имеет желательный конечный диаметр и только должно быть размолото до желательного распределения длины. См., например, J. Applied Electrochemistry 35: 1067-1072 (2005). Многие материалы предшественников имеют возможность прядения плавлением или прядения растворением в волокна высокой чистоты с очень малыми диаметрами, располагающимися обычно в диапазоне от приблизительно 7 микрон до 20 микрон, и подобны по диаметру большинству частиц в коммерческом размолотом электроуглероде. См., например. Carbon 43: 1303-1310 (2005) for activated Kynol carbon fiber, Carbon 43: 1533-1545 (2005) for activated melt spun mesopitch fiber и патент США №6643119 для типичного распределения частиц, используемого при создании конденсаторных электродов.
[0060] Углерод предшественника может поставляться из любого источника достаточной чистоты (или с или без дополнительной химической операции очистки, типа кислотного промывания), включая естественно встречающиеся материалы, типа углей, растительных материалов (древесина, кокосовая скорлупа, остатки обрабатывающей пищевой промышленности (пульпа, очистки, выжимки), или сахар, различной нефти или угольной смолы, специализированной смолы предшественников, типа описанных в патенте США №6660583, или синтетических полимерных материалов, типа искусственного шелка, Tencel, полиакрилонитрил (PAN), поливинилдиенхлорид (PVDC) или фенольный новолак (Kynol). Воплощения не ограничены до, но включают любой химически подходящий предшественник, который может быть карбонизирован и активирован.
[0061] Удельная емкость готового активированного углерода зависит частично от сохранения вызванной активацией шероховатости в заключительном материале электрода. В одном воплощении материал предшественника сначала обработан до приблизительно желательного окончательного размера. Для материала большой массы это может быть достигнуто для многих материалов (типа сахара и мезосмолы), размалыванием до желательного распределения диаметров частиц перед процессами карбонизирования/активации. Предпочтительно, заключительное распределение диаметров материала достигается прядением "незрелого" предшественника в волокно подходящего диаметра. Произвольно упомянутое волокно может размалываться, предпочтительно после активации (так как получающееся расколотые лицевые поверхности являются не главным соображением), до финального распределения размера частиц, имеющих желательное характерное отношение, в соответствии с опубликованной патентной заявкой США №2007/0178310.
[0062] В одном воплощении процесс в целом проходит в три этапа. В другом воплощении процесс в целом проходит в два этапа, если используется не незрелый предшественник. На первом этапе, незрелый предшественник углерода, соответственно размолотый или спряденный, покрывается химическим раствором, который химически реагирует с углеродом и вызывает шероховатость и пористость при активации. Незрелый предшественник - это предпочтительно волокно искусственного шелка; однако, другой предшественник углерода, как описано выше, может также использоваться. Химический раствор, который химически реагирует с углеродом, это предпочтительно химический раствор на основе фосфора; однако, растворы на основе мышьяка, солей металлов, типа хлорида цинка, и оснований, типа гидроокиси калия и гидроокиси натрия, также могут использоваться. Соли и основания могут оставлять металлические осадки, которые, возможно, должны быть удалены дополнительными операциями промывания после активации. Поэтому химический состав, связанный с фосфором, предпочтителен. В одном воплощении материал погружается в ванну с реагирующим химическим соединением на некоторый период времени. После покрытия материал может быть высушен в печи или на воздухе.
[0063] Во втором этапе химически покрытый незрелый предшественник карбонизируют согласно известным способам карбонизирования определенных материалов. Предпочтительно, химически покрытый предшественник карбонизируют с использованием высокой температуры в инертной атмосфере. Высокая температура - это температура между приблизительно 500°С и приблизительно 1100°С. В одном предпочтительном воплощении инертная атмосфера - недорогой азот. Однако в других воплощениях могут использоваться другие инертные газы. Некоторая степень химической активации обычно имеет место в течение этого этапа.
[0064] Произвольно, если используется не незрелый предшественник, типа мезосмолы или угля, не незрелый предшественник, соответственно размолотый, покрывают химическим раствором, который химически реагирует с углеродом и вызывает пористость при активации, как описано в первом этапе выше. Таким образом, этап карбонизирования не требуется, если предшественник - не незрелый предшественник.
[0065] В следующем этапе составная активация достигается введением травильного газа. Травильный газ - это газ, который вызывает окисление углерода при температурах обычно выше 250°С. Травильный газ - предпочтительно углекислый газ или пар; однако может использоваться кислород (как часть воздуха в потоке азота) или моноксид углерода. В одном предпочтительном воплощении, где используется незрелый предшественник, травильный газ вводится после того, как химически покрытый предшественник карбонизирован в течение некоторого времени. В другом воплощении, травильный газ вводится в течение всего этапа карбонизирования. В воплощении, где не незрелый предшественник используется, не незрелый предшественник покрывают и нагревают до высокой температуры в течение периода времени до введения травильного газа.
[0066] Травильный газ предпочтительно вводится, пока результирующая потеря массы из незрелого состояния достигала от 20% до 85%, более предпочтительно от 30% до 70%, и еще более предпочтительно от 40% до 65%. В предпочтительном воплощении, травильный газ вводится в течение меньше двух часов, и более предпочтительно в течение меньше полутора часов. Получающийся материал показывает более высокую поверхность активации, более высокую мезопористость и более высокую удельную емкость, чем сопоставимый материал без химического покрытия до карбонизирования/активации.
[0067] Специалисту отрасли понятно, что полная продолжительность обработки карбонизирования и активации может быть достигнута за относительно короткий промежуток времени. Полная продолжительность обработки карбонизирования и активации может составлять приблизительно три часа или меньше, и более предпочтительно, может составлять приблизительно два с половиной часа или меньше. Где используется не незрелый предшественник, продолжительность обработки для активации может составить приблизительно два часа или меньше и, более предпочтительно, может приблизительно составить один час или меньше.
[0068] Следующие сравнительные примеры были измерены на калиброванном Микрометре ASAP 2010.
[0069] Сравнительный Пример 1:
2
2
[0070] Незрелый предшественник обычного волокна искусственного шелка, непокрытый реагирующим соединением (North American Rayon Corp. Яркость 4242,1630/720/2 унции нить, в дальнейшем "Искусственный шелк"), карбонизирован в течение 60 минут под N при 850°С. Материал затем был физически активирован с использованием пара в течение 30 минут при 800°С. Активированный материал подвергся потере массы 90%, имел поверхность по BET 1129 м/г, полный объем пор (в дальнейшем TPV) 0,44564 сс/г, и DFT пропорции микропор 90,8%. Высокая массовая потеря (только 10% материала осталось), все же относительно низкая BET поверхность и TPV предполагают, что такой обычный режим паровой активации для этой продолжительности с этим материалом не является полезным.
[0071] Сравнительный Пример 2:
2
2
[0072] Искусственный шелк Сравнительного Примера 1 карбонизирован в течение 60 минут под N при 850°С и затем физически активирован с использованием углекислого газа в течение 60 минут при 850°С. Активированный материал подвергся массовой потере только 18,7%, имел BET 760 м/г, TPV 0,3269 сс/г с DFT пропорцией микропор 93,6%. Низкая массовая потеря, низкая BET поверхность и низкое TPV предполагают, что такой обычный режим активации углекислым газом для продолжительности одного часа не полезен для этого материала. Измеренная удельная емкость полученного материала, как установлено, была только 14,1 Ф/г. Это слишком низко для полезного электроуглерода.
[0073] Пример 1:
4
2
4
2
2
2
[0074] Искусственный шелк Сравнительного Примера 1 погружен в 5%-ный водный раствор диаммоний фосфата ((NH)HPO, в дальнейшем DAP, обычной производной фосфора, используемой как удобрение для растений и замедления пожара) в течение 30 минут. Покрытый Искусственный шелк DAP затем высушен в духовке. Покрытый Искусственный шелк DAP карбонизирован/активизирован в течение 60 минут под N при 850°С и затем подвергнут сложной активации с добавлением 200 мл/мин CO при 850°С в течение 60 минут. Массовая потеря активированного углерода составила 83,7%, BET поверхность 2452 м/г, TPV - 1,12943 сс/г, и пропорция микропор была только 44,8%. Материал был на 55,4% мезопористым. Это меньшая массовая потеря, чем в Сравнительном Примере 1, все же намного более высокая поверхностная область (более двойной), TPV (более двойной) и желательный объем и поверхность мезопор (более двойной). Материал также имеет намного большую полную поверхность, чем Сравнительный Пример 2, который использовал один углекислый газ, и важно с большинством желательных мезопор, как показано распределением размеров пор и совокупными участками распределения размеров пор на фиг.1 и фиг.2, соответственно. Этот активированный углерод просто был получен покрытием и приблизительно двумя часами полной продолжительности обработки при единственной температуре. Такой углерод может иметь высокую полезность как мезопористый фильтрационный углерод в системе фильтрации.
[0075] Углерод Примера 1 - также превосходный электроуглерод. Сложно активированное волокно было размолото на частицы, превращенные в электроды, и протестировано в двухэлектродном работающем устройстве конденсатора с двойным слоем, используя соль триэтилметиламмонийфторборат в пропилен карбонатном растворителе (1,8 мольном ТЕМА/РС) как органическом электролите. Циклическая вольтаммограмма (CV) работающего устройства, измеренная при частоте сканирования 20 мВ/с, показана на фиг.3. Она показывает превосходную удельную емкость 104,1 Ф/г при одном вольте, и желательную прямолинейную форму / форму параллелограмма, стремящуюся к идеальной электрохимической емкости двойного слоя.
[0076] Результаты Сравнительных Примера 2 и Примера 1 представлены в Таблице 1 ниже, а сравнительные циклические вольтаммограммы Сравнительных Примеров 2 и 1 показаны на фиг.3.
[0077]
Таблица 1:
Сравнительный пример 2
Пример 1
BET
760 м<sup>2</sup>/г
2452 м<sup>2</sup>/г
Общий объем пор
0,3269 сс/г
1,12943 сс/г
Емкость
14,1 Ф/г
104,1 Ф/г
[0078] Искусственный шелк Примера 1 имеет относительно большой диаметр приблизительно 20 микрон, хороший для фильтрационного углерода, но менее желательный для электроуглерода. Для дополнительной электрохимически полезной шероховатости внешней поверхности желательны частицы или волокна меньшего диаметра; волокно искусственного шелка легко прядут до 0,9 денье (или dtex), диаметра ниже 10 микрон. В текстильной промышленности материалы 1 денье или меньше известны как микроволокна.
[0079] Пример 2:
2
[0080] Волокно искусственного шелка Tencel от Lenzing AG с предпочтительным меньшим средним диаметром 12 микрон (Tencel H100119, dtex 1.7) сложно активировано согласно способу Примера 1, для получения электроуглерода. Массовая потеря от незрелого волокна составила 63,7%, BET поверхность составила 2134 м/г, полный объем пор 0,85082 сс/г и пропорция мезопор 19,3%. Удельная емкость материала в работающих устройствах с 1,8 молями электролита ТЕМА/РС была 133,9 Ф/г при нагрузке в один вольт, с близкой идеальной CV, как показано на фиг.4. Результаты Сравнительного Примера 2 и Примера 2 сведены в Таблицу 2 ниже.
[0081]
Таблица 2:
Сравнительный пример 2
Пример 1
BET
760 м<sup>2</sup>/г
2134 м<sup>2</sup>/г
Полный объем пор
0,3269 сс/г
0,85082 сс/г
Емкость
14,1 Ф/г
133,9 Ф/г
[0082] Постоянные токовые тесты разгрузки нагрузки были осуществлены для устройств, изготовленных из материалов Примера 2, при высоких плотностях тока до 5 А/г. Результаты этих тестов приведены на фиг.5. Тесты демонстрируют специалисту, что истинная емкость двойного слоя проявлена сложно активированным материалом Примера 2 даже при высоких плотностях тока. Существенная прямолинейность кривых заряда/разряда указывает истинную емкость двойного слоя.
[0083] Циклические вольтаммограммы также сняты для устройств, изготовленных из материала Примера 2, при частоте сканирования столь высокой как 100 mV/s. Результаты этих тестов показаны на фиг.6. Тесты демонстрируют специалистам, что сложно активированный материал Примера 2 поддерживает его емкость высокой плотности мощности и около идеальной прямолинейной формы/формы параллелограмма даже при быстрых изменениях напряжения в апротонных электролитах, в отличие от большинства другого активированного углерода. Специалист оценит, что существенно прямолинейная форма указывает, что материал - по существу плотный.
[0084] Пример 3:
2
[0085] Волокно искусственного шелка Tencel dtex 1.7 как в Примере 2 было сложно активировано как в Примерах 1 и 2. Однако, время активации углекислым газом было увеличено до 75 минут при 850°С. Массовая потеря от незрелого волокна составила 71,3% (больше, чем в Примере 2 из-за более длительного времени активации), BET поверхность 2307 м/г (только на 8% больше, чем Пример 2), полный объем пор 1,07 сс/г (желательно на 25% больше, чем Пример 2), и пропорция мезопор 45% (по желанию 25,7% больше, чем Пример 2). Удельная емкость полученного материала 160,1 Ф/г, измеренная при 20 мВ/с при 1,5 вольт нагрузки и 156,5 Ф/г при 1, 0 вольт нагрузки. Линейные постоянные токовые кривые зарядки разрядки до 2,5 ампер/г указывают истинную емкость двойного слоя, а импедансная спектроскопия показала удивительную маленькую Warburg область импеданса на Nyquist участке, указывая превосходный массовый перенос и очень высокую плотность мощности, несмотря на очень высокую плотность энергии.
[0086] Несмотря на то, что могут использоваться многие предшественники углерода, искусственный шелк имеет несколько специфических преимуществ. Искусственный шелк - воссозданная целлюлоза, полученная из древесной целлюлозы. Также, это одно из самых дешевых волокон синтетического класса. Искусственный шелк является также предпочтительным предшественником, потому что он уже химически очищен, таким образом исключается этап кислотного промывания. Как волокно искусственный шелк не требует традиционного потенциально разрушительного размалывания для достижения размеров частиц, поскольку только сминание и произвольно воздушное разделение может требоваться для достижения желательного распределения длины.
[0087] Воссозданные продукты целлюлозы могут быть получены несколькими способами. Три наиболее популярных процесса - ацетатный целлюлозный процесс (ацетатные ткани) процесс искусственного вискозного шелка, открытый в 1894 г. (ткани искусственного шелка в США, вискозные ткани в другом месте) и последний лиоцеллпроцесс, использующий N-метилморфолин-N-оксид (NMMO) (волокна Tencel). Различия между процессами заключаются в растворителе для древесной целлюлозы и реагенте для отвердевания волокна после прядения.
[0088] Полученные Воссозданные продукты целлюлозы имеют различные свойства.
Лиоцелл показывает приобретение волокнистой структуры, где нановолокна выступают от поверхности главного волокна, которое может привести к пилингу тканей в течение долгого времени. Волокнистая микроструктура также очевидна в структуре главного волокна, особенность, которую вискоза не показывает. См. Н.Fink, П.Weigel, H.J.Purz, J.Ganster, Structure formation of regenerated cellulose materials from NMMO-, Prog. Polym. Sci 26 (2001) 1473, фигура 18. Пластинчатые связки кристаллита целлюлозы в лиоцелле могут составлять между 25 нм и 50 нм в диаметре в зависимости от условий процесса, которые являются предпочтительными для активации электроуглерода. Поэтому при эквивалентных условиях карбонизации и активации волокно лиоцелл произведет немного более высокую удельную емкость, чем вискозное волокно, из-за свойственной микроструктуры незрелого предшественника.
[0089] Пример 4:
2
[0090] Как экспериментальная поддержка, 1,0 dtex (9-10 микрон) Микромодальное волокно (вискоза) и 0,9 dtex (8-9 микрон) MicroTencel (лиоцелл) от Lenzing, оба волокна сделанные в Австрии, были получены. При идентичной сложной активации, условиях обработки (30 минут вымывания в 5%-ном DAP, сухая духовка, стабилизация и карбонизация в одном этапе при в 850°С, затем активизация в течение 90 минут CO при 200 мл/минуту при 850°С), измерения для Микромодального волокна - 116 F/g, в то время как измерения MicroTencel - 128,7 F/г при 1,5V на CVs, использующем частоту сканирования 20 mV/s, демонстрируют преимущество микроструктуры лиоцелл как предшественника.
[0091] Пример 5:
2
[0092] Как экспериментальная поддержка для демонстрации внешнего поверхностного эффекта dtex (диаметр волокна, желательно меньший) и его соответствующее воздействие на удельную емкость, волокна Tencel 0,9, 1,25, 1,4 и 1,7 dtex были обработаны, используя те же самые составные условия активации (30 минут промывание 5%-ным DAP, сухая духовка, стабилизация и карбонизация в одном этапе при 850°С, CO, активизация в течение 90 минут при 850°С). Емкости в тождественно сделанных измерительных клетках показаны в Таблице 3:
[0093]
Таблица 3:
Dtex
Ф/г
0,9
128,7
1,25
126,2
1,4
120,7
1,7
102,2
[0094] Поэтому, в одном воплощении, может быть предпочтительным более тонкий искусственный шелк, и может быть более предпочтительным более тонкий лиоцелл, как предшественник углерода.
[0095] Широко доступный высоко чистый волокнистый материал предшественника может использоваться с единственным сложным режимом активации, используя одновременные химические и физические средства для получения улучшенного активированного углерода. В этом воплощении удельная емкость более чем 120 Ф/г может быть получена в единственном сложной этапе активации из высокочистого некарбонизируемого предшественника. Это воплощение использует упрощенный процесс, улучшает использование капитала, понижает затраты энергии и устраняет процесс кислотной мойки предшественника.
[0096] После примеров, приведенных выше, специалисту без неуместного экспериментирования понятно, что изменением химического состава предшественника, химической концентрации покрытия, времени карбонизирования и температуры, и времени сложной активации, температуры и реактивной газовой концентрации, широкий диапазон активированного углерода, имеющего различные полезные свойства, может быть просто и быстро получен этим способом.
[0097] Последовательная Активация Углерода
[0098] В другом воплощении другой последовательный процесс активации химически активированного углерода, предпочтительно использующий стандартные фосфорные кислотные средства для первой активации, и впоследствии применяя вторую последовательную активацию, использующую физические средства, предпочтительно пар, производит электроуглерод с более чем 100 Ф/г в органических электролитах.
2
[0099] Комбинация стандартной (фосфорная кислота) химической активации с последующей с умеренным периодом воздействия умеренной физической температурной (типа пара или CO) активацией производит недорогой углерод, который выполнен электрохимически, так же как материалы, активизированные щелочью, как стандартный RP-20, и, по существу, лучше, чем активированный простой фосфорной кислотой или чем простой физически активированный фильтрационный углерод.
[00100] Обычный активизированный фосфорной кислотой фильтрационный углерод, типа произведенного Norit, получен при приблизительно 500°С в течение только "нескольких часов" по сравнению с активированным паром электроуглеродом, полученным при температурах выше 800°С в течение "нескольких часов до нескольких дней". При сравнении полные продолжительные обработки для этого последовательного процесса активации не только меньше, чем для активизированного паром электроуглерода, но также и меньше, чем для активации щелочным химикатом (см., например, патент США №5877935, раскрывающий до 20 часов при температуре от 500°С до 1000°С, с лучшими материалами, произведенными при температурах от 800°С до 900°С с активациями от 3 до 5 часов) при, в целом, более низких температурах, и без дополнительных этапов обработки (см., например, патент США №7214640 для этапов пред и пост щелочной активации). Уменьшенная продолжительность обработки полезна для снижения стоимости электроуглерода.
[00101] Частицы предшественника углерода или волокна могут быть получены из любого источника достаточной чистоты (или с или без дополнительного химического этапа очистки, типа кислотного промывания), включая естественно встречающиеся материалы, типа угля, растительных материалов (древесина, кокосовая скорлупа, отходы пищевой обработки (пульпа, кожура, выжимки), или сахар), различная нефть или угольные смолы, специализированные смоляные предшественники, типа описанного в патенте США №6660583, или из синтетических полимерных материалов, типа полиакрилонитрила (PAN) или поливинилдиенхлорида (PVDC). В одном воплощении могут использоваться ткани из искусственного шелка или волокна, созданные с использованием вискозного процесса. В другом воплощении могут использоваться ткани Tencel или волокна, созданные лиоцелл процессом. Предшественник может быть выбран с использованием любого способа или соображения, описанных здесь в других воплощениях. Воплощения могут использовать любые химически подходящие предшественники, которые можно карбонизировать и активировать.
[00102] Как было предварительно обсуждено, щелочная активация, как обычно считают, производит увеличенную удельную емкость, несмотря на то, что распределения размеров пор и средние размеры пор получающихся материалов не существенно отличны от полученных другими процессами активации. Напротив, обычная физическая активация производит шероховатость преимущественно в другом масштабе. По крайней мере, некоторые поверхностные характеристики шероховатости двух различных классов процессов активации отличаются, по крайней мере, величиной в один порядок. Эти внешние характеристики могут быть объединены последовательными активациями, чтобы увеличить шероховатость, если порядок последовательности - большие особенности перед маленькими особенностями. Не ограничиваясь теорией, эта последовательная активация существенно увеличивает не только шероховатость, но также и полную поверхность, пригодную к употреблению или "ближайшее внешнее пространство", как определено в PCT/US 2007/004182. В действительности, два отдельных масштаба размеров шероховатости, созданные двумя различными процессами активации, могут использоваться последовательно, чтобы создать относительно меньшие размерные выпуклостей и отверстий на и в относительно больших размеров выпуклостей и отверстий. В одном воплощении два отдельных размера шероховатости, различающиеся, по крайней мере, на величину в один порядок, могут быть объединены нанесением 10 нм выпуклостей и отверстий на и в по 100 нм измеренные выпуклости и отверстия. В другом воплощении, особенности выпуклостей и отверстий, имеющие средний размер между приблизительно 1 нм и 100 нм, которые созданы физическим процессом активации, могут быть созданы при особенностях выпуклостей и отверстий, имеющих средний размер больше чем 100 нм, которые сначала созданы химическим процессом активации. Последовательность должна быть осуществлена в правильном порядке и при соответствующих температурах и продолжительностях, чтобы не разрушить больше особенностей, чем создано. Из объяснения этого воплощения непосредственно следует, что химическая, следуя за химической, или физическая, следуя за физической, активация не будет вообще производить этот удивительный результат. Не могут экстремальные вторые физические условия активации разрушать первые особенности активации.
[00103] Первая активация предпочтительно использует химические средства; однако могут также использоваться другие процессы активации. Специалисту известны соответствующие времена и температуры для любого специфического предшественника углерода и процесса активации для достижения желательной активации. Например, для детального обсуждения соответствующих времен и температур для специфических предшественников углерода и процессов, см. патент США №6660583, опубликованную патентную заявку США №2005/0207961 и Proceedings of 16th ISDLC: 95 (2006). Желательная активация - предпочтительно та, где активация остановлена в точке, где объемная емкость больше не увеличивается. Более предпочтительны низкие температуры активации и более короткие времена активации. Другие особенности активации могут также быть желательны. Предпочтительно, простая фосфорная кислотная для активации используется в первом процессе активации. Первая активация также предпочтительно приводит к созданию поверхности, имеющей выпуклости и отверстия, которые имеют средний размер больше, чем 100 нм на существенной части поверхности материала.
[00104] Вторая активация предпочтительно использует физическую активацию, чтобы далее увеличить шероховатость, ближайшее внешнее пространство, внутреннюю мезопористость углерода и полную поверхность частицы или волокна. Физическая активация может быть достигнута простой паровой активацией, активацией углекислым газом или любым другим подходящим физическим процессом активации. Вторая активация предпочтительно приводит к формированию выпуклостей и отверстий, имеющих средний размер меньше, чем 100 нм на существенной части поверхности предварительно активированного материала. Предпочтительно используется умеренная активация паром или углекислым газом. Только умеренная активация предпочтительна, чтобы предотвратить разрушение поверхностных особенностей, созданных первой активацией. В этом отношении максимальная температура и продолжительность второй активации могут быть выбраны согласно известным параметрам температуры и продолжительности активации для подлежащего материала согласно второму процессу активации, в котором выбранные параметры - для активации до точки, где объемная емкость больше не увеличивается. Активация выше этой точки может разрушить особенности, созданные первой активацией. Как было установлено, активация до точки перед точкой, где объемная емкость больше не увеличивается, обеспечивает оптимальную вторую активацию, в которой особенности, созданные первой активацией, сохранены, и меньшие особенности, созданные второй активацией, сформированы.
[00105] Материал, который последовательно активирован согласно настоящему воплощению, может иметь на 20% или больше увеличенную емкость по сравнению с отдельно активированным углеродом, без существенного увеличения BET или мезопористости. В результате стандартные и относительно недорогие материалы предшественника, типа белого дуба. Искусственного шелка или Nuchar, могут быть недорого активизированы во втором процессе, чтобы получить емкость сверх 80 Ф/г.
[00106] Сравнительный Пример 3:
50
2
2
[00107] Чтобы экспериментально определить количество одного воплощения, обычный древесный уголь использовался как предшественник углерода. Простая паровая активация размолотого предшественника древесного угля (D 144,1 микрона), активированного стандартным 30% паром / N при 700°С в течение 1 часа произвела материал с BET поверхностью 790 м/г и полным объемом пор 0…396 скуб/г, который был микропористым на 63,8%. Объем пор и процентное соотношение микропор и мезопор были измерены, используя DFT на Micromeretics ASAP 2010. Этот активированный паром углерод был превращен в двухэлектродную симметрическую углерод/углерод ячейку ультраконденсатора, использующего 1,8 молярный электролит ТЕМА/РС. Удельная емкость функционального устройства EDLC, измеренная с использованием 20 mV/s частоты сканирования до 2,0 вольт, была только 40,9 Ф/г. Такая низкая величина основана на сравнительно низкой полной поверхностной области, высокой пропорции микропор и сравнительно большом размере частиц (которая, согласно учению Euclidian стереометрии, уменьшает внешнюю поверхность и увеличивает внутренний относительно недоступный объем и поверхность пор). Достижение разумного электроуглерода, как описано Norit (см. Norit, Proceedings of 16th ISDLC: 95 (2006)), потребовало бы многочасовой осторожной активации и электродов, сделанных из меньших частиц.
[00108] Сравнительный Пример 4:
3
4
50
2
[00109] Как альтернативное основание, древесина белого дуба одновременно была карбонизирована и химически активизирована HPO (фосфорная кислота) и основанием до D 75,3 микрон, чтобы привести к BET поверхности 1396 м/г, и DFT общему объему пор 1,053 скуб/г, из которых 29,9% были микропорами. Изготовленные в эквивалентных 2-х электродных ячейках и измеренные при тех же самых условиях, поскольку пар активизировал древесный уголь, этот отдельно активированный материал показал удельную емкость 58,5 Ф/г. Это отличие от активированного паром древесного угля обычно следует ожидать из-за более высокой полной поверхности и полного объема пор, более низкой пропорции микропор, и меньшего (хотя все еще сравнительно большого) размера частиц.
[00110] Неудивительно, что никакой отдельно активированный углерод не может стать жизнеспособным коммерческим электроуглеродом. Они обычно имеют удельную емкость в пределах от, по крайней мере, 80 до более чем 100 Ф/г (см., например, Norit, Proceedings of 16tho ISDLC: 101-102 (2006), и MeadWestvaco (MWV), Proceedings of 16th ISDLC: 139-140 (2006)), со средним размером частиц приблизительно 8 микрон.
[00111] Пример 6:
2
[00112] Активизированный фосфорной кислотой древесный уголь Сравнительного Примера 4, был подвергнут второй активации в 30%-ном паре при 800°С в течение 30 минут. Полученная последовательно активизированная BET поверхность увеличилась только на 11%, до 1554 м/г, в то время как (желательный) полный объем пор уменьшился на 6,8% до 0,981 скуб/г, и (нежелательная) пропорция микропор увеличилась на 16% до 34,8%. Размер частиц оставался по существу неизменным. Несмотря на наличие нежелательно больших средних частиц приблизительно 75 микрон, удельная емкость этого последовательно активированного углерода, превращенного в эквивалентную рабочую ячейку тем же путем, была 97,1 Ф/г. Почти 66%-ное улучшение нельзя объяснить традиционно изменением BET поверхности, полным объемом пор или мезопористостью. Усовершенствование следует непосредственно из важности шероховатости и ближайшего внешнего пространства. Последовательно активированный материал - превосходный электроуглерод, сопоставимый с углеродом от Norit и MWV, несмотря на препятствие больших частиц.
2
2
[00113] Как может быть замечено на фиг.7, сравнительные циклические вольтаммограммы (CV) рабочих ячеек этого последовательно активированного материала по сравнению с ячейками использующего только активизацию фосфорной кислотой материала, демонстрируют полезность последовательной активации в правильной последовательности, с использованием подходящих умеренных условий. В отличие от обычных представлений, согласно которым этот результат должен быть отнесен к существенному увеличению BET поверхности и мезопористости, BET поверхность с последовательной активацией в этом эксперименте только увеличилась от 1396 м/г до 1554 м/г, в то время как мезопористость удивительно уменьшилась с 69,5% при 1,0528 скуб/г до 65,1% при 0,9811 скуб/г. Прямолинейные CV и линейные постоянные токовые участки зарядки/разрядки для последовательно активированного материала также демонстрируют специалистам, что измерена емкость двойного слоя, которая не проявляется большими пропорциями различных форм окислительно-восстановительной псевдоемкости, или батареи как прибавления ионов.
Результаты Сравнительного Примера 3, Сравнительный Пример 4 и Пример 6 суммированы в Таблице 4 ниже.
[00114]
Таблица 4:
[Предшественник белый дуб]
Только пар
Только H<sub>3</sub>PO<sub>4</sub>
H<sub>3</sub>PO<sub>4 </sub>+ пар
BET
760 м<sup>2</sup>/г
1396 м<sup>2</sup>/г
1554 м<sup>2</sup>/г
Полный объем пор
0,396 с куб/г
1,053 с куб/г
0,981 с куб/г
Емкость
40,9 Ф/г
58,5 Ф/г
97,1 Ф/г
[00115] Дополнительно, вторая физическая активация активированной фосфорной кислотой древесины показывает удивительные результаты при сравнении с испытательными результатами второго активированного углерода Tartu Paper. Таблицы 5 и 6 ниже иллюстрируют различия в результатах тестов.
[00116]
Таблица 5:
[Предшественник белый дуб]
Первая активация
Вторая активация
Изменения %
BET
1396 м<sup>2</sup>/г
1554 м<sup>2</sup>/г
11,3%
Полный объем пор
1,053 с куб/г
0,981 с куб/г
-6,8%
Емкость
58,5
97,1 Ф/г
69,5%
[00117]
Таблица 6:
[Предшественник Tartu Paper RP-20]
Первая активация
Вторая активация
Изменения %
BET
1358 м<sup>2</sup>/г
2240 м<sup>2</sup>/г
64,9%
Полный объем пор
0,79 с куб/г
1,46 с куб/г
84,8%
Емкость
111,5 Ф/г
115,7 Ф/г
3,7%
[00118] Как может быть отмечено из вышеупомянутых таблиц, последовательная активация, согласно настоящему воплощению, показывает существенное увеличение емкости с относительно маленьким увеличением BET. В отличие от предшествующего уровня техники в Tartu Paper, где используется паровая активация после паровой активации, а существенное BET увеличение приводит к относительно маленькому увеличению емкости.
[00119] Пример 7:
2
2
[00120] Во втором эксперименте обычный (недорогой) коммерческий MeadWestvaco Nuchar химически активированный фильтрационный углерод (Корпорация MeadWestvaco, Ковингтон, Вирджиния) был подвергнут второй паровой активации при 800°С в течение тридцати минут. Как показано на фиг.8, этот последовательно активированный углерод имел удельную емкость более чем 100 Ф/г (102,5 Ф/г, измеренную при 1 вольт, используя частоту сканирования 20 мВ/с). Снова, вопреки обычному представлению, BET поверхность увеличилась только от 1329 м/г, как получено Nuchar, до 1511 м/г после последовательной активации, в то время как мезопористость изменилась только от 61,9% при 0,88 скуб/г до 60,5% при 0,97 скуб/г. Удивительный результат состоит в том, что обычный дешевый фильтрационный углерод может быть далее недорого обработан согласно этому процессу, чтобы произвести превосходный электроуглерод. Это ясно замечено при сравнении CVs испытательных устройств, сделанных из дважды последовательно активированного углерода, показанного на фиг.8.
[00121] Пример 8:
[00122] В третьем эксперименте условия второй активации Примера 7 были изменены от 800°С до 850°С в течение 30 минут. Как показано на фиг.9, удельная емкость ячейки, сделанной из 850°С материала, составляла 102,2 Ф/г, по сравнению с 102,5 Ф/г для ячейки, сделанной из 800°С материала. Это в действительности не представляет никакого изменения.
[00123] Пример 9:
2
[00124] В четвертом примере вторые условия активации Примера 7 были изменены на 900°С в течение 30 минут. Получающийся материал имел очень высокую BET поверхность 2543 м/г, очень высокий полный объем пор 2,35876 скуб/г, и очень низкую пропорцию микропор 17,8%. Массовая потеря, вызванная этой экстремальной второй активацией, была также очень высока, 90,8%. Высокая пористость и маленькое количество остающегося соединительного углерода, как традиционно полагают, делают такой материал резистивным, нежелательно поднимающим эквивалентное сопротивление ряда (ESR) рабочих устройств. Как показано на фиг.9, удельная емкость рабочей ячейки изготовленного при 900°С углерода была только 113,3 Ф/г, как ожидается в соответствии с предшествующими теоретическими объяснениями. Специалист легко поймет, что ячейка имеет существенный нежелательный ESR, как показано восходящим уклоном CV. См., например. Carbon 39: 937-950 (2001) в 940. Этот эксперимент демонстрирует, что относительно умеренные вторые активации, а не чрезвычайные температуры, реактивные концентрации или продолжительности являются предпочтительными.
[00125] Пример 10:
4
2
4
2
[00126] В другом эксперименте незрелый Искусственный шелк (полученный от североамериканской Корпорации Искусственного шелка, Elizabethton, TN) был промыт в 5% (NH)HPO, и одновременно карбонизирован и фосфором активирован при 850°С в течение 60 минут. Материал был затем активизирован физически во втором процессе активации CO (500 мл/минуту) при 800°С, 60 минут. Полученный материал имел среднюю емкость при 1 В 104,1 Ф/г. CV для материала Примера 10 показаны на фиг.10.
[00127] Размалывание Активированного Углерода
[00128] В одном воплощении усовершенствование способа получения активированного углерода включает размалывание перед заключительной активацией, чтобы сохранить шероховатость впоследствии активированного углерода. Размалывание активированного углерода вредно для шероховатости и, таким образом, внешней поверхности. Традиционно, массовые предшественники углерода или большие частицы углерода активизируют и после этого измельчают или размалывают до заключительного распределения размеров частиц. См., например, представление при 95 Norit Nederland В.V. (наибольший поставщик, расположенный в Европе), и представление при 141 MeadWestvaco (MWV) (наибольший поставщик, базируемый в США), оба в Proceedings of 16th ISDLC (2006). Более просто и более дешево карбонизировать и активизировать (например, деревянные опилки) в одном непрерывном высокотемпературном процессе и затем размалывать до заключительного распределения частиц вместо того, чтобы карбонизировать (холодное), размалывать (температурное) и затем активизировать. См. также щелочную процедуру активации в патенте США №7214646 (описывающем как пред- и пост-активационное размалывание). Таким образом, при обычном представлении, размалывание прежде активации невыгодно, по крайней мере, потому, что это требует дополнительного времени и затрат энергии, и потому, что традиционно считается, что только внутренняя поверхность пор важна, в то время как внешняя поверхность нет.
[00129] Один недостаток размалывания активированного углерода заключается в том, что размалывание по существу разрушает шероховатость активации. Полученные размолотые фрагменты первоначально больших частиц имеют прежде всего поверхности раскола. Поверхности раскола имеют морфологию внутреннего пространства активированного углерода главным образом в микропористом масштабе. Шероховатость от активации таким образом теряется, если размалывание осуществляется после активации. Следующие эксперименты демонстрируют потерю шероховатости в обычном способе, и в отличие от этого полезность размалывания предшественника до активации в одном воплощении.
50
2
[00130] В одном эксперименте, активизированная фосфорной кислотой древесина (белый дуб) была размолота до D 75,3 микрон, приводя к распределению размеров частиц, показанному на изображении фиг.11. Активированный углерод этой большой частицы имел BET поверхность 1396 м/г и DFT полный объем пор 1,053 скуб/г, из которых 69,3% были мезопорами. Объем пор и процентный состав были измерены, используя DFT на Micromeretics ASAP 2010. Этот материал был превращен в двойную ячейку конденсатора двойного слоя, используя 1,8 молярный электролит ТЕМА/РС. Удельная емкость функционального конденсаторного устройства с двумя электродами, измеренная с использованием частоты сканирования 20 мВ/с при 2,0 вольтах, была только 58,5 Ф/г, несмотря на высокую мезопористость.
50
[00131] Эти частицы являются шероховатыми, но нежелательно большими, чем обычный электроуглерод. Поэтому, как сделано с другим активированным углеродом, и в соответствии с предшествующим уровнем техники, активированный фосфорной кислотой материал с D 75 микрон был впоследствии размолот (в шаровой мельнице) до среднего размера частиц 18,2 микрон. Полученное распределение размеров частиц после размалывания показано на изображении фиг.12. Определенная емкость функционального конденсаторного устройства с двумя электродами, измеренная с использованием частоты сканирования 20 мВ/с при 2,0 вольт, была только 59,2 Ф/г.
50
[00132] Срединный размер частиц 18,2 микрон мог ожидаться, чтобы передать некоторые из преимуществ поверхности/объема модифицированного карбидом углерода, т.е. геометрическое увеличение внешней поверхности для данного объема на основании меньшего размера частицы. Сравнение циклических вольтаммограмм (CVs) рабочих ячеек}, сделанных из материала, активизированного фосфорной кислотой с D 75 микрон и впоследствии размолотого (в шаровой мельнице) до среднего размера частиц 18,2 микрон, на фиг.13 показывает, что емкость существенно не изменяется. Нет никакого существенного увеличения, потому что размалывание по существу разрушает шероховатость активации. Меньшее увеличение поверхности/объема частиц было только в состоянии дать компенсацию за потерю шероховатости активации. Специалист по CVs также признал бы увеличение проблем, типа удельного сопротивления. Этот эксперимент демонстрирует недостаток пост-активационного размалывания.
[00133] Важность шероховатости активации предлагает усовершенствование производственному процессу для электроуглерода. В одном воплощении, чтобы сохранить шероховатость активации от недостатков пост-активации процессов размалывания, используемых для обеспечения заключительного распределения размеров частиц, размалывание должно быть сделано прежде, а не после активации. Размалывание предшественника углерода до его приблизительно заключительного распределения размер перед активацией сохраняет возрастающую удельную емкость, являющуюся результатом шероховатости активации, обеспечивая распределение размеров частиц материала, соответствующее для намеченного использования. Например, для плотности энергии может быть выбран более тонкий срединный размер частиц с большей поверхностью, но более высоким ESR электродом, в то время как для плотности мощности может быть выбран больший срединный размер частиц с меньшим ESR количеством, но также и меньшим количеством плотности энергии электрода.
th
[00134] Как указано выше, также известно, что размолы (продукт мукомольного процесса) могут привести к более высокому эквивалентному сопротивлению ряда (ESR) и понизить плотность мощности устройства. Не желая ограничиваться теорией, увеличение совокупного сопротивления контакта границы зерна и увеличения средней длины дорожки иона из-за более замысловатой и извилистой структуры пустоты электрода (от размолов в пустотах между частицами), как традиционно думают, является механизмами, вносящими свой вклад в увеличение ESR. Поэтому изготовители, такие как MeadWestvaco, предлагают выбор просеянных или воздухом разделенных распределений частиц, которые более сильно управляют распределением размера частиц и устраняют размолы. См., например, Proceedings of 16 ISDLC: 141 (2006).
[00135] В одном воплощении, предшественник углерода может быть получен из любого источника достаточной чистоты (с или без дополнительного химического этапа очистки, типа промывания кислотой), включая естественно встречающиеся материалы, типа углей, растительного материала (древесина, кокосовая скорлупа, остатки обработки пищи (пульпа, кожура, выжимки), или сахар), различной нефти или угольных смол, специализированных смоляных предшественников, типа описанных в патенте США №6660583, или из синтетических полимерных материалов, типа полиакрилонитрила (PAN) или поливинилдиенхлорида (PVDC). Воплощения не ограничены этим, но включают любые химически подходящие предшественники, которые можно карбонизировать и активировать.
[00136] Удельная емкость полученного активированного углерода зависит частично от сохранения вызванной активацией шероховатости в заключительном материале электрода. В одном воплощении материал предшественника сначала размалывается до желательного размера частиц. Только после размалывания материал предшественника активируют. Размалыванием перед активацией шероховатость сохраняется. Следующий пример иллюстрирует практическую полезность воплощения.
[00137] Пример 11:
50
2
2
[00138] Древесный уголь был измельчен до частиц D приблизительно 144 микрон, как показано распределением частиц на фиг.14. В примере использовался древесный уголь (Cowboy Charcoal, Co., Brentwood, TN); однако, может также использоваться другой легко доступный и недорогой оптовый предшественник из древесного угля. Древесный уголь был затем активирован в стандартных условиях: 30% пар/N при 700°С в течение 1 часа, с получением материала с BET поверхностью 790 м/г и полным объемом пор 0,396 скуб/г, который был микропористым на 63,8%. Объем пор и проценты микропор и мезопор были измерены, используя DFT на Micromeretics ASAP 2010. Активированный паром углерод был превращен в конденсаторную ячейку, используя 1,8 молярный электролит ТЕМА/РС. Удельная емкость функциональной ячейки, измеренная с использованием частоты сканирования 20 мВ/с при 2,0 вольт, была только 40,9 Ф/г. Результат был, как ожидалось из-за относительно низкой BET поверхности, низкого полного объема пор, высокой пропорции микропор и невыгодно большого среднего размера частиц.
[00139] Пример 12:
50
2
2
[00140] Тот же самый древесный уголь предшественника затем размалывали до D в приблизительно 24 микрон до активации (все еще в три раза больший, чем обычная электроуглеродная макрочастица), как показано распределением частиц на фиг.15. Размолотый древесный уголь был затем активирован паром при 750°С в течение только 30 минут. Полученная BET поверхность была 738 м/г, с полным объемом пор 0,455 скуб/г и микропор 48,1%. Полученная окончательная BET поверхность - на 52 м/г меньше, чем BET больших частиц, которые были активизированы в течение 1 часа (вдвое дольше). В эквивалентной конденсаторной ячейке этот углерод имел удельную емкость 55,1 Ф/г. Этот пример иллюстрирует преимущество сокращения размера частиц до активации. Емкость увеличена больше, чем на одну треть, в то время как время активации уменьшено наполовину, а температура увеличена только незначительно. Полезность размалывания перед активацией в этом воплощении ясно демонстрируется при сравнении CVs, показанных на фиг.16 для примеров двух рабочих устройств.
[00141] Управление Мезопористостью
[00142] В одном воплощении усовершенствование способа получения активированного углерода включает улучшение шероховатости активированного углерода с помощью каталитических наночастиц в процессе активации. Наночастица катализирует формирование мезопор в углероде, и, таким образом, мезопористостью углерода можно управлять изменением процессов активации углерода в присутствии каталитических наночастиц.
[00143] Наночастицы металла/окиси металла, сформированные общими способами растворяющих покрытий, использующими металлоорганические предшественники, с последующим тепловым разложением в наночастицы, производящим по существу переменные средние катализированные глубины пор и диаметры в зависимости от металла и условий активации. Специалисту понятно, что нанесение покрытия из наночастиц на углерод, таким образом, может включать покрытие углерода металлоорганическими предшественниками. Две различные активации наночастицами металла/окиси металла иллюстрируют это различие, использующее неактивированный, но полностью карбонизированный предшественник из волокна KYNOL (поставляемый American Kynol, Inc, Pleasantville, НЬЮ-ЙОРК), имеющего средний диаметр приблизительно 13 микрон. Наночастицы и железа и никеля были сформированы растворяющим смещением 0,25% (вес металл:углерод) ацетилацетонат металла, растворенного в тетрагидрофуране, с последующим напылением растворителя и затем начальных наночастиц окиси металла и каталитического формирования мезопор, использующего соотношение воздух:азот 1:1 при 900°С в течение 7 минут. Наночастицы никеля и железа в пределах от 40 нм до 60 нм на волокне KYNOL были видимы около предела разрешения инструмента SEM. Эти наночастицы являются большими, чем предпочтительные, но полезны тем, что возможно получить их изображение. Глубина и диаметр поверхностной шероховатости, включая мезопоры, вызванной наночастицами при этих условиях явно изменяются, как показано на фиг.17.
3
[00144] Никель менее реактивен и производит более мелкие и несколько меньшего диаметра мезопористые углубления. И для никеля и для железа воздушная активация дифференцирование заставляет наночастицы внедряться в углерод, по сравнению с паровой активацией, которая дифференцировано активизирует углеродистую массу так же, как "сверление" каталитических наночастиц. Это показано на фиг.17 путем сравнения воздушной и паровой активации, и измерено в процентах массовой потери углерода с железом. 0,25% Fe (acac), активированного в среде воздух: азот 1:1 при 800°С в течение только 7 минут, привели к массовой потере на 17,8%, в то время как активация в 30%-ом паре при 900°С в течение 60 минут привела к массовой потере только на 8,3%.
[00145] Предшественник углерода может быть получен из любого источника достаточной чистоты, которая используется, поскольку электроуглерод (или с или без дополнительного химического этапа очистки, типа кислотного промывания), включающий естественно встречающиеся материалы, типа углей, растительных веществ (древесина, кокосовая скорлупа, остатки обработки пищевых продуктов (пульпа, кожура, выжимки), или сахар), различная нефть или каменноугольная смола, специализированные смолистые предшественники, типа описанного в патенте США №6660583, или из синтетических полимерных материалов, типа полиакрилонитрила (PAN) или поливинилдиенхлорида (PVDC).
В одном воплощении могут использоваться ткани искусственного шелка или волокна, созданные с использованием вискозного способа. В другом воплощении могут использоваться ткани Tencel или волокна, созданные лиоцелл процессом. Предшественник может быть выбран с использованием любого способа или соображения, описанных здесь в других воплощениях. Воплощения включают любой химически подходящий предшественник, который может быть карбонизирован и активирован.
[00146] В некоторых воплощениях наночастицы имеют диаметры до и включая приблизительно 50 нм, в других воплощениях - до и включая приблизительно 15 нм, в других воплощениях до и включая приблизительно 8 нм, в других воплощениях - до и включая приблизительно 4 нм, и в других воплощениях - приблизительно 2 нм. Предпочтительный диапазон размера частиц будет зависеть от выбора электролита и требований устройства. Например, плотность мощности может предпочтительно требовать больший размер мезопор для уменьшения диффузионного барьера за счет меньшей полной поверхности и более низкой плотности энергии.
[00147] В некоторых воплощениях наночастицы металла и/или окиси металла включают железо, никель, кобальт, титан, рутений, осмий, родий, иридий, иттрий, палладий или платину, или их комбинации, или их сплавы. В других воплощениях наночастицы металла/окиси включают окись никеля. В дальнейших воплощениях наночастицы металла/окиси включает окись железа. В другом воплощении наночастицы включают сплавы никеля и железа.
[00148] Мезопористость углерода и полная поверхностная шероховатость, являющаяся следствием активации каталитических наночастиц, - функция типа металла или окиси металла (каталитическая потенция), размера наночастиц, загрузки наночастиц (т.е. покрытия углерода, числа наночастиц на поверхности внешнего пространства единицы углерода), предшественника углерода и условий активации углерода, типа температуры, травильного газа (т.е. пар или углекислый газ или воздух) как процент от нейтральной (т.е. азот) атмосферы и продолжительности.
[00149] Два или более различных режима активации могут поэтому использоваться, чтобы сначала ввести каталитические наночастицы так глубоко, как требуется, в частицу углерода или углеродное волокно, и затем активизировать углерод, чтобы получить как шероховатость активации через точечную коррозию и растрескивание на большей внешней поверхности углерода, созданной наночастицами, так и обычную внутреннюю пористость активации углерода.
[00150] Практический пример полезности этого воплощения проиллюстрирован следующими экспериментальными примерами. Ацетилацетонат двух металлов, никеля и железа, были нанесены из раствора с концентрацией 0,1% (металл:углерод, вес) на коммерческое, карбонизированное волокно KYNOL, и растворитель затем испарен. Первая воздушная активация ввела большие мезопоры, каталитически вытравленные наночастицами. Это легко видно на изображениях, показанных на фиг.18.
[00151] Эта первая активация использует воздух (или другой, содержащий кислород, газ) в комбинации с инертным газом, чтобы внедрить наночастицы в углерод. Подходящие инертные газы включают азот, гелий, аргон, неон, криптон, ксенон и их смеси. Когда используется воздух, соотношение воздуха к инертному газу обычно составляет от 0.1:1 до 1:0.1, предпочтительно 1:1. Время для этой первой активации будет зависеть от температуры и требуемой полученной поверхности и пористости. Более высокие температуры требуют меньшего времени. Специалисту известны соответствующие времена и температуры. Вообще температура первой активации составляет между 700°С и 1000°С, предпочтительно 900°С. Вообще активация проводится в течение между 1 и 15 минутами, предпочтительно 5-10 минут. Массовая потеря волокна после этой первой активации в целом меньше, чем приблизительно 30%, предпочтительно приблизительно между 20-30%.
[00152] Последующая активация паром или углекислым газом далее увеличивала полное ближайшее внешнее пространство, внутреннюю пористость углерода и полную поверхность волокна. Специалисту в этой области известны соответствующие период времени и температуры, чтобы использовать их в этом втором этапе травления. Расширенное ближайшее внешнее пространство легко видно на изображениях, показанных на фиг.19 (где использовалась паровая активация). Массовая потеря волокна по сравнению с первоначальным углеродом в целом больше чем приблизительно 35%, предпочтительно больше чем приблизительно 40%, более предпочтительно приблизительно 45%.
[00153] Чтобы далее количественно определить экспериментально полезность процессов, сравнительные массовые потери углерода указывают относительную поверхность, созданную эродированной массой. Базисная потеря массы для наночастиц 0,1% никеля и железа, сформированная этими определенными средствами на карбонизированном KYNOL, составляла в среднем 17,8% и 10,2%, соответственно, в 30%-ном паре при 900°С в течение 60 минут. Первая активация воздухом: азотом 1:1 в течение 10 минут при той же самой температуре привела к 27,7% и 29,6%, соответственно. После второй паровой активации, следующей за воздухом, при той же самой температуре 900°С, полная массовая потеря была 45,5% и 39,8%, соответственно. Не являясь точным дополнением, эти относительные потери явно показывают последовательные вклады последовательных этапов активации, использующих относительное каталитическое повышение отличающейся деятельности наночастиц и отличающихся условий активации.
2
2
2
2
2
th
[00154] Пример коммерческой полезности этого воплощения - двойная активация порошковых макрочастиц антрацита 'Minus 100', имеющих в среднем диаметр 4,7 микрон. 'Minus 100' углеродные порошки были аэрозольно покрыты 1,5% ацетилацетонатом железа, растворенном в THF, затем активизированы при 900°С воздух: азот 1:1 в течение 10 минут, с последующей паровой активацией в течение 20 минут при 900°С. Каталитические наночастицы, сформированные в этом эксперименте, являются меньшими, чем предел разрешения доступного инструмента SEM. BET поверхность материала была только 760,3 м/г, и полный объем пор был только 0,30429 скуб/г, измеренных с использованием Micromeretics ASAP 2010. Удельная емкость функционального устройства двух электродного конденсатора, сделанного из этого материала с использованием 1,8 молярного электролита ТЕМА/РС, была 100,0 Ф/г при 1 вольте и приблизительно 108 Ф/г при 2 вольтах, измеренных с использованием частоты сканирования 20 мВ/с при 2,0 вольтах, с циклическими вольаммограммами (CV), указывающими чистую емкость двойного слоя. Это сопоставимо с коммерческим электроуглеродом, имеющим от 100% до 150% большую BET поверхность (до номинального 2000 м/г). При 13,16 мкф/см этот углерод составлял около вдвое от нормализованной ценности коммерческого MeadWestvaco электроуглерода (как сообщал Walmet, при 5,14 мкФ/см до 7,11 мкФ/см в Proceedings of 16 International Seminar on DLC на 139-140), все же полная продолжительность обработки была только 30 минут.
[00155] Предшествующее детальное описание обеспечено объяснениями и иллюстрациями и не предназначено для ограничения объема приложенной формулы изобретения. Много изменений в предпочтительных воплощениях, иллюстрированных здесь, будут очевидны специалисту в области и остаются в рамках приложенных пунктов формулы и их эквивалентов.